상기 제공 된 알칼리 알루미노 보로 실리케이트 유리 는 본질 적 으로 높 은 내 손상 성 을 갖 는데 ; 즉 , 상기 유리 는 어떤 화학 적 또는 열 적 강화 또는 템퍼링 ( tempering ) 전 에 - 또는 없이 - 높 은 내 손상 성 을 갖 는다 . 이러 한 내 손상 성 은 비커스 압입 자 로 압입 시 균열 형성 및 / 또는 균열 전파 에 상기 유리 의 저항성 에 의해 측정 또는 특성 화 된다 . 몇몇 구체 예 에 있 어서 , 상기 유리 는 강화 전 에 적어도 약 1000 gf 의 균열 개시 임계 값 ( 즉 , 균열 이 처음 관찰 된 상기 비커스 압입 자 부하 ) , 특정 구체 예 에 있 어서 , 강화 이전 에 약 1000 gf 내지 약 2000 gf 의 범위 에서 균열 개시 임계 값 을 갖 는다 . 상기 범위 에서 균열 개시 임계 값 을 갖 는 본질 적 인 유리 조성물 의 예 는 표 2 에 기재 되 었 다 . 비교 하 면 , 소다 - 라임 유리 는 낮 은 내 손상 성 을 갖 고 , 100 gf 만큼 낮 은 부하 에서 압입 된 경우 균열 이 형성 된다 . 이온 교환 된 경우 일지라도 , 소다 - 라임 유리 는 통상 적 으로 100 gf 미만 의 내 손상 성 을 갖 는다 .